(57)【要約】  複数の光ファイバ着色心線同士を、ＵＶ硬化型樹脂により形成された連結部で互いに連結してなる光ファイバリボンであって、前記光ファイバ着色心線はそれぞれ、光ファイバ裸線と、前記光ファイバ裸線を覆うＵＶ硬化型樹脂により形成されたプライマリ層と、前記プライマリ層を覆うＵＶ硬化型樹脂により形成されたセカンダリ層と、前記セカンダリ層の外側に配置され、着色されたＵＶ硬化型樹脂により形成された着色層と、を備え、前記プライマリ層のヤング率が、前記プライマリ層の飽和ヤング率に対して７５％以上である、光ファイバリボン。
2018062365.tif 000002
【特許請求の範囲】
【請求項１】
複数の光ファイバ着色心線同士を、ＵＶ硬化型樹脂により形成された連結部で互いに連結してなる光ファイバリボンであって、
前記光ファイバ着色心線はそれぞれ、
光ファイバ裸線と、
前記光ファイバ裸線を覆うＵＶ硬化型樹脂により形成されたプライマリ層と、
前記プライマリ層を覆うＵＶ硬化型樹脂により形成されたセカンダリ層と、
前記セカンダリ層の外側に配置され、着色されたＵＶ硬化型樹脂により形成された着色層と、を備え、
前記プライマリ層のヤング率が、前記プライマリ層の飽和ヤング率に対して７５％以上である、光ファイバリボン。
【請求項２】
前記プライマリ層の飽和ヤング率が０．８８ＭＰａ以下である、請求項１に記載の光ファイバリボン。
【請求項３】
前記プライマリ層のヤング率が、０．２０ＭＰａ以上０．７２ＭＰａ以下である、請求項１または２に記載の光ファイバリボン。
【請求項４】
前記着色層のヤング率が７００ＭＰａ以上１４００ＭＰａ以下である、請求項１から３のいずれか１項に記載の光ファイバリボン。
【請求項５】
前記セカンダリ層のヤング率が、７００ＭＰａ以上１４００ＭＰａ以下である、請求項１から３のいずれか１項に記載の光ファイバリボン。
【請求項６】
請求項１から請求項５のいずれか１項に記載の光ファイバリボンと、
前記光ファイバリボンを内部に収容するシースと、を備える光ファイバケーブル。
【請求項７】
光ファイバ裸線を形成する裸線形成工程と、
前記光ファイバ裸線の周囲にＵＶ硬化型樹脂を塗布し、ＵＶ光を照射してプライマリ層を形成するプライマリ層形成工程と、
前記プライマリ層の周囲にＵＶ硬化型樹脂を塗布し、ＵＶ光を照射して着色層を形成する着色層形成工程と、
前記裸線形成工程、前記プライマリ層形成工程、および前記着色層形成工程を経て形成された複数の光ファイバ着色心線にＵＶ硬化型樹脂を塗布し、ＵＶ光を照射して当該ＵＶ硬化型樹脂を硬化させることで複数の前記光ファイバ着色心線同士を連結し、光ファイバリボンを形成するリボン形成工程と、を有し、
前記リボン形成工程後の前記プライマリ層のヤング率が、前記プライマリ層の飽和ヤング率に対して７５％以上である、光ファイバリボンの製造方法。
【請求項８】
複数の光ファイバ着色心線同士を、ＵＶ硬化型樹脂により形成された連結部で互いに連結してなる光ファイバリボンであって、
前記光ファイバ着色心線はそれぞれ、
光ファイバ裸線と、
前記光ファイバ裸線を覆うＵＶ硬化型樹脂により形成されたプライマリ層と、
前記プライマリ層の外側に配置され、着色されたＵＶ硬化型樹脂により形成された着色層と、を備え、
前記プライマリ層のヤング率が、前記プライマリ層の飽和ヤング率に対して７５％以上である、光ファイバリボン。
【発明の詳細な説明】
【技術分野】
【０００１】
本発明は、光ファイバリボン、光ファイバケーブル、および光ファイバリボンの製造方法に関する。
本願は、２０１６年９月３０日に、日本に出願された特願２０１６−１９４５４８号に基づき優先権を主張し、その内容をここに援用する。
【背景技術】
【０００２】
従来から、特許文献１に示されるような光ファイバリボンが知られている。この光ファイバリボンは、複数の光ファイバ着色心線を連結部で互いに連結して形成されている。各光ファイバ着色心線は、光ファイバ裸線と、光ファイバ裸線を覆うプライマリ層と、プライマリ層を覆うセカンダリ層と、セカンダリ層の外側に配置された着色層と、を備えている。プライマリ層は、ヤング率が小さく柔らかい材質で形成されることで、光ファイバ裸線に加わる外力を緩和し、この外力によって光の伝送損失が増加するのを抑えることができる。また、プライマリ層の外側に配置されるセカンダリ層については、ヤング率が大きく硬い材質で形成されることで、光ファイバ裸線およびプライマリ層を外力から保護することができる。さらに、着色層には、光ファイバ着色心線同士を識別するための着色がなされている。
【先行技術文献】
【特許文献】
【０００３】
【特許文献１】日本国特開２０１３−１３４４７７号公報
【発明の概要】
【発明が解決しようとする課題】
【０００４】
ところで、上記したプライマリ層は、ＵＶ硬化型樹脂によって形成される場合がある。この場合、プライマリ層となるＵＶ硬化型樹脂にＵＶ光を照射して硬化させた際に、硬化が不十分であることにより、光ファイバリボンの信頼性が低下する可能性があった。【０００５】
本発明はこのような事情を考慮してなされたもので、プライマリ層がＵＶ硬化型樹脂で形成されている光ファイバリボンの信頼性を確保することを目的とする。
【課題を解決するための手段】
【０００６】
上記課題を解決するために、本発明の第１の態様に係る光ファイバリボンは、複数の光ファイバ着色心線同士を、ＵＶ硬化型樹脂により形成された連結部で互いに連結してなる光ファイバリボンであって、前記光ファイバ着色心線はそれぞれ、光ファイバ裸線と、前記光ファイバ裸線を覆うＵＶ硬化型樹脂により形成されたプライマリ層と、前記プライマリ層を覆うＵＶ硬化型樹脂により形成されたセカンダリ層と、前記セカンダリ層の外側に配置され、着色されたＵＶ硬化型樹脂により形成された着色層と、を備え、前記プライマリ層のヤング率が、前記プライマリ層の飽和ヤング率に対して７５％以上となっている。
【発明の効果】
【０００７】
本発明の上記態様によれば、プライマリ層がＵＶ硬化型樹脂で形成されている光ファイバリボンの信頼性を確保することができる。
【図面の簡単な説明】
【０００８】
【図１】本実施形態に係る光ファイバ着色心線の断面図である。
【図２】本実施形態に係る光ファイバリボンの構成を説明する図である。
【図３】本実施形態に係る光ファイバケーブルの断面図である。
【発明を実施するための形態】
【０００９】
以下、本実施形態に係る光ファイバリボンおよび光ファイバケーブルの構成を、図１〜図３を参照しながら説明する。なお、図１〜図３では、各構成部材の形状を認識可能とするために縮尺を適宜変更している。
図１は、本実施形態に係る光ファイバ着色心線の断面図である。図１に示すように、光ファイバ着色心線１は、光ファイバ裸線２と、プライマリ層３と、セカンダリ層４と、着色層５と、を備えている。
【００１０】
光ファイバ裸線２は、例えば石英系ガラスなどにより形成され、光を伝達する。光ファイバ裸線２のモードフィールド径（ＭＦＤ）は、例えば波長１３１０ｎｍの光において８．２〜９．６μｍである。プライマリ層３は、ＵＶ硬化型樹脂により形成され、光ファイバ裸線２を覆っている。セカンダリ層４は、ＵＶ硬化型樹脂により形成され、プライマリ層３を覆っている。着色層５は、着色されたＵＶ硬化型樹脂により形成され、プライマリ層３およびセカンダリ層４の外側に配置されている。
なお、プライマリ層３、セカンダリ層４、および着色層５となるＵＶ硬化型樹脂の具体的な材質は互いに同じであってもよく、それぞれ異なっていてもよい。これらのＵＶ硬化型樹脂としては、例えばアクリレート樹脂などを用いることができる。
【００１１】
図２は、図１の光ファイバ着色心線１を備えた光ファイバリボン５１の構成を説明する図である。図２に示すように、光ファイバリボン５１は、複数の光ファイバ着色心線１同士を、間隔を空けて配置された連結部１１５で連結して形成されている。より詳しくは、複数の光ファイバ着色心線１が並べられるとともに、隣り合う光ファイバ着色心線１同士が、連結部１１５で連結されている。以下、光ファイバ着色心線１が延びる方向を長手方向といい、複数の光ファイバ着色心線が並べられた方向を幅方向という。幅方向は、長手方向に直交する。連結部１１５は、光ファイバ着色心線１の長手方向に一定間隔をおいて配置されている。隣り合う光ファイバ着色心線１同士を連結する連結部１１５の位置に対して、当該隣り合う光ファイバ着色心線１の一方とそれに隣り合う他の光ファイバ着色心線１とを連結する連結部１１５は、長手方向にずれた位置に配置されている。このように、連結部１１５は、幅方向及び長手方向に対して千鳥状に配置されている。
【００１２】
図２に示すように光ファイバリボン５１を形成することで、光ファイバリボン５１を丸めて筒状にしたり、折り畳んだりすることができる。このため、複数の光ファイバ着色心線１を高密度に束ねることができる。さらに、隣り合う光ファイバ着色心線１同士が、長手方向に間隔を空けて配置された連結部１１５によって連結されている。このため、一部の連結部１１５を剥離させることで容易に特定の光ファイバ着色心線１を取り出すことができる。
連結部１１５は、ＵＶ硬化型樹脂により形成されている。なお、図２の例では、光ファイバリボン５１は４本の光ファイバ着色心線１を備えているが、５本以上の光ファイバ着色心線１を用いて光ファイバリボン５１を形成してもよい。
【００１３】
光ファイバリボン５１は、ルースチューブケーブル、スロット型ケーブル、リボン型センターチューブケーブル、ラッピングチューブケーブル、およびマイクロダクトケーブルなどに用いることができる。マイクロダクトケーブルとは、ルースチューブケーブルの一種であり、細径のルースチューブに光ファイバを高密度に詰め込んだものである。このような構造のため、ルースチューブケーブルでは光ファイバ着色心線１に比較的強い側圧が作用し、マイクロベンドによって光の伝達損失が増加する場合がある。
【００１４】
側圧が作用した際の光の伝達損失を抑えて、耐マイクロベンド特性を向上させるためには、セカンダリ層４または着色層５を硬い材質で形成し、プライマリ層３を柔らかい材質で形成することが有効である。このように、光ファイバ裸線２に接するプライマリ層３を柔らかくし、プライマリ層３の外側に位置するセカンダリ層４または着色層５を硬くすることで、光ファイバ裸線２を外力から効果的に保護することができる。セカンダリ層４若しくは着色層５のヤング率としては、例えば７００ＭＰａ以上１４００ＭＰａ以下の範囲であることが好ましい。
【００１５】
図３は、光ファイバリボン５１を用いた光ファイバケーブル５０の一例を示す図である。この光ファイバケーブル５０は、複数の光ファイバリボン５１と、結束材５３と、ラッピングチューブ５４と、筒状のシース５５と、一対の抗張力体５６と、一対の引き裂き紐５７と、を備えている。
【００１６】
結束材５３は、光ファイバリボン５１を束ねている。ラッピングチューブ５４は、結束材５３により束ねられた光ファイバリボン５１を覆っている。シース５５は、光ファイバリボン５１をラッピングチューブ５４ごと被覆している。一対の抗張力体５６は、シース５５内に埋設されている。一対の引き裂き紐５７は、シース５５内の内周面に近接する位置に埋設されている。シース５５の外周面のうち、一対の引き裂き紐５７が配置された位置の外側にはそれぞれ、マーカ突起５８が突設されている。マーカ突起５８は、引き裂き紐５７に沿って形成されており、引き裂き紐５７の埋設位置を示している。なお、光ファイバケーブル５０は、ラッピングチューブ５４、抗張力体５６、引き裂き紐５７、およびマーカ突起５８を備えていなくてもよい。また、光ファイバケーブル５０は、光ファイバリボン５１を１つだけ備えていてもよい。
【００１７】
次に、光ファイバケーブル５０の製造工程について説明する。
【００１８】
光ファイバケーブル５０を製造する際、まず、裸線形成工程が行われる。裸線形成工程では、光ファイバ裸線２が形成される。光ファイバ裸線２は、例えば２０００℃程度に熱したガラス母材から引き出されて、所望の外径に形成される。光ファイバ裸線２の外径は、例えば数百μｍ程度である。
次に、プライマリ層形成工程が行われる。プライマリ層形成工程では、光ファイバ裸線２の周囲に、プライマリ層３となるＵＶ硬化型樹脂を塗布する。その後、塗布したＵＶ硬化型樹脂にＵＶ光を照射して硬化させ、プライマリ層３を形成する。
次に、セカンダリ層形成工程が行われる。セカンダリ層形成工程では、プライマリ層３の周囲にセカンダリ層４となるＵＶ硬化型樹脂を塗布する。その後、塗布したＵＶ硬化型樹脂にＵＶ光を照射して硬化させ、セカンダリ層４を形成する。なお、光ファイバ裸線２の周囲にプライマリ層３となるＵＶ硬化型樹脂を塗布後、その上にセカンダリ層４となるＵＶ硬化型樹脂を続けて塗布し、これにＵＶ光を照射することでプライマリ層３およびセカンダリ層４をまとめて硬化させてもよい。つまり、プライマリ層形成工程およびセカンダリ層形成工程は同時に行われてもよい。
【００１９】
次に、着色層形成工程が行われる。着色層形成工程では、セカンダリ層４の周囲に着色層５となるＵＶ硬化型樹脂を塗布する。その後、塗布したＵＶ硬化型樹脂にＵＶ光を照射して硬化させ、着色層５を形成する。これにより、光ファイバ着色心線１が得られる。
次に、リボン形成工程が行われる。リボン形成工程では、複数の光ファイバ着色心線１に、連結部１１５となるＵＶ硬化型樹脂を長手方向に間隔を空けて複数個所に塗布する。その後、塗布したＵＶ硬化型樹脂にＵＶ光を照射して硬化させ、連結部１１５を形成する。これにより、複数の光ファイバ着色心線１が互いに連結されて光ファイバリボン５１が得られる。
次に、光ファイバリボン５１をシース５５の内部に収容することで、光ファイバケーブル５０が得られる。
【００２０】
このように、光ファイバリボン５１の製造工程では複数回にわたってＵＶ光の照射が行われる。ここで、本願発明者は、プライマリ層形成工程の後の工程でも、プライマリ層３の硬化が進行する場合があることを見出した。詳しくは、プライマリ層形成工程でのプライマリ層３の硬化が不十分であった場合、その後の工程でＵＶ光を照射する際に、セカンダリ層４や着色層５を透過したＵＶ光がプライマリ層３に吸収され、プライマリ層３の硬化が進行する。
【００２１】
このような現象が発生すると、プライマリ層３のヤング率が所望の範囲を超えて硬くなり、プライマリ層３による外力の緩和作用が不十分となることで、光の伝達損失が増加する場合がある。また、プライマリ層３の硬化が不十分であることにより、光ファイバリボン５１に水が接触した際に、プライマリ層３が光ファイバ裸線２から剥離したり、プライマリ層３と光ファイバ裸線２との間に水泡が介在して光ファイバ裸線２に側圧を作用させたりしてしまう場合がある。
【００２２】
上記の課題に着目し、光ファイバケーブル５０の光の伝達損失や信頼性などについて検証した結果について、表１を用いて説明する。なお、表１に示す各例においては、波長１３１０ｎｍの光においてＭＦＤが９．１μｍ、光ファイバ裸線２の外径が１２５μｍ、プライマリ層３の外径が１９０μｍ、セカンダリ層４の外径が２３９μｍ、着色層５の外径が２５２μｍ、の光ファイバ着色心線１を用いている。この光ファイバ着色心線１は、例えば国際電気通信連合の電気通信標準化部門（ＩＴＵ−Ｔ：International Telecommunication Union Telecommunication Standardization Sector）が定めるＧ６５２ＤまたはＧ６５７Ａ１に準拠している。なお、上記したプライマリ層３、セカンダリ層４、着色層５の各外径は設計値であり、実際の寸法は±３μｍ程度の誤差を有する。また、上記寸法などは一例であり、表１に示す各例から得られる結果は、寸法およびＭＤＦを上記の値から変更した光ファイバ着色心線１にも適用することができる。
【００２３】
【表１】
2018062365.tif 000003
【００２４】
（定義）
表１の「プライマリヤング率」とは、光ファイバケーブル５０の製造工程中の各状態におけるプライマリ層３のヤング率をいう。例えば、「着色前のプライマリヤング率」は、セカンダリ層形成工程後におけるプライマリ層３のヤング率を示す。また、「着色後のプライマリヤング率」は、着色層形成工程後におけるプライマリ層３のヤング率を示す。また、「リボン化後のプライマリヤング率」は、リボン形成工程後におけるプライマリ層３のヤング率を示す。
上記プライマリ層３のヤング率は、光ファイバ裸線２を固定した状態でプライマリ層３に対してせん断応力を与えてひずみを測定し、応力−ひずみ曲線を描くことで求められる。
【００２５】
例えば実施例１のプライマリヤング率に着目すると、着色前は０．５０ＭＰａであり、着色後は０．６０ＭＰａであり、リボン化後は０．６３ＭＰａとなっている。このように、工程が進むごとにプライマリ層３のヤング率が上昇しているのは、セカンダリ層４や着色層５を透過したＵＶ光により、プライマリ層３の硬化が進行していることを意味する。この傾向は、実施例１〜６および比較例１〜５で共通している。
【００２６】
なお、表１では、各プライマリヤング率の数値とともに、硬化度を併記している。硬化度とは、後述する飽和プライマリヤング率の数値に対するプライマリヤング率の割合である。例えば実施例１の着色前のプライマリヤング率は０．５０ＭＰａであり、飽和プライマリヤング率は０．７０ＭＰａである。このとき、実施例１の着色前の硬化度は、０．５０÷０．７０≒０．７１（７１％）と算出できる。従って、実施例１の「着色前のプライマリヤング率」の欄には、０．５０ＭＰａの数値とともに、硬化度を意味する７１％の数値を併記している。
【００２７】
表１の「飽和プライマリヤング率」は、プライマリ層３の飽和ヤング率を示す。より詳しくは、光ファイバ裸線２にプライマリ層３となるＵＶ硬化型樹脂を塗布した状態で、硬化反応に寄与する波長を含むＵＶ光を、プライマリ層３が完全に硬化するために充分な光量だけ照射した場合のプライマリ層３のヤング率をいう。例えば本実施例では、プライマリ層３となるＵＶ硬化型樹脂に、中心波長が３６５ｎｍ付近にあるＵＶ光を１Ｊ／ｃｍ２照射した場合、それ以上ＵＶ光を照射しても、プライマリ層３のヤング率は上昇しなかった。この状態を、プライマリ層３が完全に硬化した状態と定義する。また、上述した「硬化度」は、この飽和ヤング率を基準に算出しているため、各状態におけるプライマリ層３がどの程度硬化しているかを示す指標となる。
【００２８】
表１の「マイクロベンド特性」は、光ファイバ着色心線１の側圧に対する光の伝達の安定性を示している。具体的には、ＩＥＣ−ＴＲ６２２２１  Ｍｅｔｈｏｄ−Ｂにおいて、張力１Ｎ、サンドペーパー＃３６０番手、条長６００ｍ、ボビンサイズφ４００ｍｍの条件で、光ファイバ裸線２中を伝達する光の伝達損失の大きさを測定したものである。
【００２９】
表１の「ケーブル特性」は、光ファイバリボン５１を用いて光ファイバケーブルを作成した際の、光の伝達損失の大きさを測定した結果を示している。具体的には、８６４本の光ファイバ着色心線１を有する光ファイバケーブルにおいて、−４０℃〜＋８５℃の範囲で雰囲気温度を変化させた結果を示している。その結果、波長１５５０ｎｍの光の伝達損失が０．１５ｄＢ／ｋｍ以下であればＯＫ（良好）、それより大きければＮＧ（不良）としている。
なお、先述のマイクロベンド特性の数値が大きい場合、光ファイバ着色心線１に側圧が印加することで光の伝達損失が増大しやすいため、ケーブル特性も低下しやすい。例えば、比較例２は「リボン状態でのマイクロベンド特性」の数値が０．４０ｄＢ／ｋｍであり表１中で最も大きく、「ケーブル特性」の試験結果も不良となっている。
【００３０】
表１の「リボン６０℃温水浸漬試験」は、光ファイバリボン５１の水に対する安定性を示すものである。具体的には、１２本の光ファイバ着色心線１を有する光ファイバリボン５１を６０℃の温水に１か月間浸漬した。浸漬した状態で、あるいは温水から取り出した後に、波長１５５０ｎｍの光の伝達損失が０．０５ｄＢ／ｋｍ以下であればＯＫ（良好）、それよりも大きければＮＧ（不良）としている。
【００３１】
（リボン化後のプライマリヤング率）
次に、リボン化後のプライマリヤング率の最適な数値範囲について考察する。
リボン化後のプライマリヤング率が高い場合は、ケーブル化して光ファイバ着色心線１に外力が加わった場合に、光ファイバ裸線２に加わる外力の緩和が不充分となり、光の伝達損失が増加する。また、リボン化後のプライマリヤング率が過剰に低い場合も、外力を受けたプライマリ層３が大きく変形することで、光ファイバ裸線２に加わる外力の緩和が不充分となり、光の伝達損失が増加する。従って、リボン化後のプライマリヤング率の最適な数値範囲は、ケーブル特性の試験結果から判断することができる。
【００３２】
まず、表１において、リボン化後のプライマリヤング率の値が比較的大きい実施例３および比較例１に着目する。リボン化後のプライマリヤング率が０．７２ＭＰａである実施例３は、ケーブル特性の試験結果が良好となっている。一方、リボン化後のプライマリヤング率が０．７３ＭＰａであり、実施例３の次に大きい比較例１は、ケーブル特性の試験結果が不良となっている。この結果から、リボン化後のプライマリヤング率は、０．７２ＭＰａ以下であることが好ましい。
【００３３】
次に、表１において、リボン化後のプライマリヤング率の値が比較的小さい実施例４および比較例５に着目する。リボン化後のプライマリヤング率が０．２０ＭＰａである実施例４は、ケーブル特性の試験結果が良好となっている。一方、リボン化後のプライマリヤング率が実施例４の次に小さく０．１７ＭＰａである比較例５は、ケーブル特性の試験結果が不良となっている。この結果から、リボン化後のプライマリヤング率は０．２０ＭＰａ以上であることが好ましい。
以上の考察により、リボン化後のプライマリヤング率は０．２０ＭＰａ以上０．７２ＭＰａ以下の範囲であることが好ましい。
【００３４】
（リボン化後のプライマリヤング率の飽和プライマリヤング率に対する割合）
次に、リボン化後のプライマリヤング率の飽和プライマリヤング率に対する割合（以下、単に「リボン化後硬化度」という）の最適な数値範囲について考察する。
リボン化後硬化度が低い場合、リボン６０℃温水浸漬試験の実施時に、水が光ファイバリボン５１に接触することでプライマリ層３が光ファイバ裸線２から剥離し、光の伝達損失が大きくなる。従って、リボン化後硬化度の最適な数値範囲は、リボン６０℃温水浸漬試験の結果から判断することができる。
【００３５】
表１において、リボン化後硬化度の値が比較的小さい実施例２および比較例３に着目する。リボン化後硬化度が７５％である実施例２は、リボン６０℃温水浸漬試験の結果が良好となっている。一方、リボン化後硬化度が実施例２の次に小さく７３％である比較例３のリボン６０℃温水浸漬試験の結果は不良となっている。この結果から、リボン化後硬化度は７５％以上であることが好ましい。
なお、表１におけるリボン化後硬化度の最大値は実施例５の９７％であるが、リボン化後硬化度が９７％より大きい場合、プライマリ層３が光ファイバ裸線２から剥離するのをより確実に抑えられると考えられる。従って、リボン化後硬化度は９７％より大きくてもよい。
【００３６】
（飽和プライマリヤング率）
次に、飽和プライマリヤング率の最適な数値範囲について考察する。
表１の比較例２に着目すると、リボン化後硬化度が９２％であり、比較的大きいにもかかわらず、ケーブル特性が不良となっている。これは、飽和プライマリヤング率が１．１０ＭＰａであり比較的大きく、硬い材質をプライマリ層３として用いているためであると考えられる。
ここで、表１のうち、飽和プライマリヤング率が比較例２の次に大きいのは、実施例３の０．８８ＭＰａであり、実施例３のケーブル特性は良好となっている。
この結果から、プライマリ層３の飽和ヤング率は０．８８ＭＰａ以下であることが好ましい。
【００３７】
以上説明したように、複数の光ファイバ着色心線１同士が連結されて光ファイバリボン５１となった状態におけるプライマリ層３のヤング率を、プライマリ層３の飽和ヤング率に対して７５％以上とすることが好ましい。このようにすると、光ファイバリボン５１の状態でのプライマリ層３の硬化度が、光ファイバリボン５１の特性を満たすのに充分な程度に達する。これにより、光ファイバリボン５１が水と接触した際にプライマリ層３が光ファイバ裸線２から剥離するのを抑制することができる。従って、光ファイバリボン５１が水と接触することで生じる光の伝送損失の増加を抑えて、信頼性を確保することができる。
【００３８】
また、飽和ヤング率が０．８８ＭＰａ以下となる材質でプライマリ層３を形成した場合には、プライマリ層形成工程後にプライマリ層３の硬化が進んだとしても、プライマリ層３が、光ファイバリボン５１の特性を満たすために充分な柔らかさとなる。従って、光ファイバ裸線２に伝わる外力を緩和して、耐マイクロベンド特性を確保することができる。
【００３９】
また、光ファイバリボン５１となった状態におけるプライマリ層３のヤング率を０．７２ＭＰａ以下とすることにより、光ファイバ着色心線１に側圧が加わった場合に生じる光の伝達損失を抑えて、耐マイクロベンド特性を確保することができる。また、上記ヤング率を０．２０ＭＰａ以上とすることにより、プライマリ層３が過剰に柔らかいことで光ファイバ裸線２に加わる外力の緩和が不充分となるのを抑えることができる。
【００４０】
また、セカンダリ層４または着色層５のヤング率を７００ＭＰａ以上１４００ＭＰａ以下とすることにより、プライマリ層３および光ファイバ裸線２を外力や衝撃などから保護することができる。
【００４１】
また、光ファイバケーブル５０は、プライマリ層３のリボン化後硬化度が７５％以上である光ファイバリボン５１を用いて製造することが好ましい。これにより、例えばシース５５内に水が浸入した場合でも、プライマリ層３が光ファイバ裸線２から剥離することを抑え、光ファイバケーブル５０の信頼性を確保することができる。
【００４２】
なお、本発明の技術的範囲は前記実施の形態に限定されるものではなく、本発明の趣旨を逸脱しない範囲において種々の変更を加えることが可能である。
【００４３】
例えば、前記実施形態では、セカンダリ層４および着色層５を備えた光ファイバ着色心線１について説明したが、着色層５がセカンダリ層４を兼ねることで、プライマリ層３と着色層５とが隣接していてもよい。この場合、着色前のプライマリヤング率は、プライマリ層形成工程後におけるプライマリ層３のヤング率を指す。
【００４４】
また、前記実施形態の光ファイバリボン５１は、連結部１１５が図２のように千鳥状に配置されていたが、本発明はこれに限られない。例えば、連結部１１５は千鳥状に配置されていなくてもよいし、複数の光ファイバ着色心線１を連結部１１５が一体に覆っていてもよい。
【００４５】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４６】
１…光ファイバ着色心線  ２…光ファイバ裸線  ３…プライマリ層  ４…セカンダリ層  ５…着色層  ５０…光ファイバケーブル  ５１…光ファイバリボン  ５４…ラッピングチューブ  ５５…シース  ５６…抗張力体  １１５…連結部
【図１】
2018062365.tif 000004
【図２】
2018062365.tif 000005
【図３】
2018062365.tif 000006
【国際調査報告】
2018062365.tif 000007
2018062365.tif 000008
2018062365.tif 000009
2018062365.tif 000010